(57)【要約】【課題】締め付け力を鋼材の降伏強度ぎりぎりまで高めても支障の生じないクランプ技術を備えた金属管の曲げ加工技術を提供する。【解決手段】金属管１０を一端側から順次曲げ変形させていくために、誘導子２１と、冷却機構２２と、回動アーム２３及びプッシャー２７を有する曲げモーメント付加機構とを備えた金属管曲げ加工装置２０において、回動アーム２３のアーム回動端部２４の第１クランプ機構２５にも、プッシャー２７のプッシャー作用部２８の第２クランプ機構２９にも、クランプ機構３０を採用する。クランプ機構３０は、リング体が縦割り分割された形状の充填強化樹脂製のセグメント群３５，３５,… がリング状に連なる隔離層を介して金属管１０を掴持する。【選択図】        図１
2008264840.tif 000002
【特許請求の範囲】
【請求項１】
曲げ加工される金属管の長手方向短区間を環状に誘導加熱するための誘導子と、該誘導子による加熱部を追随冷却する冷却機構と、前記金属管の先端側の進路を弧状に規制する回動アームと前記金属管を後端側から推進するプッシャーとを有して前記金属管を一端側から順次曲げ変形させていく曲げモーメント付加機構とを備えた金属管曲げ加工装置において、
前記回動アームは、その回動端側における前記金属管の先端側との取合手段として、リング体が縦割り分割された形状の充填強化樹脂製のセグメント群がリング状に連なる隔離層を介して前記金属管を掴持する構造のクランプ機構を備えている、
ことを特徴とする金属管曲げ加工装置。
【請求項２】
前記プッシャーも、前記金属管の後端側との取合手段として、リング体が縦割り分割された形状の充填強化樹脂製のセグメント群がリング状に連なる隔離層を介して前記金属管を掴持する構造のクランプ機構を備えている、ことを特徴とする請求項１記載の金属管曲げ加工装置。
【請求項３】
前記クランプ機構は、各種外径寸法の金属管に適合する各種内径の隔離層を形成できるように寸法諸元の調えられた複数系列のセグメント群を備えている、ことを特徴とする請求項１又は請求項２に記載された金属管曲げ加工装置。
【請求項４】
前記セグメント群の前記縦割り分割に係る分割数は、各セグメントの重量が２０ｋｇ以下となる分割数に設定されている、ことを特徴とする請求項１乃至請求項３の何れかに記載された金属管曲げ加工装置。
【請求項５】
前記セグメント群は、その内径側周面が多点状と線列状と網目状とのうち何れか単一の形状による又は複数形状の混在による凹凸面となっている、ことを特徴とする請求項１乃至請求項４の何れかに記載された金属管曲げ加工装置。
【請求項６】
前記充填強化樹脂は、反応硬化性樹脂を基質とし、強化成分としてカーボンの短繊維とガラスの短繊維とセラミックスの短繊維とガラスフレークとのうち何れか一つ又は複数のものが１０〜３０vol%充填された樹脂である、ことを特徴とする請求項１乃至請求項５の何れかに記載された金属管曲げ加工装置。
【請求項７】
金属管を請求項１乃至請求項６の何れかに記載された金属管曲げ加工装置に供し、前記クランプ機構により前記金属管をその降伏強度の１０〜３０％の締め付け力で掴持して曲げ加工を施す、ことを特徴とする金属管の曲げ加工方法。
【発明の詳細な説明】
【技術分野】
【０００１】
この発明は、いわゆるアーム回動式の高周波曲げ加工を行うための金属管曲げ加工装置および曲げ加工方法に関する。
【背景技術】
【０００２】
アーム回動式の高周波曲げ加工は（例えば特許文献１〜１２参照）、例えば鋼管に対して環状の誘導加熱と曲げモーメント付加機構による曲げモーメントとを適用して加熱部を移動形式で順次曲げ加工していく技術である。その曲げモーメントは、回動アームによる先端側進路規制とプッシャーによる後端側からの推進との協同作用で生じる。
圧縮軸力をかけない単純な押し曲げにおけるプッシャーの推力は、呼び径２００〜４００Ａ（外径２１６．３ｍｍ〜４０６．４ｍｍ）の鋼管を一般的な曲げ半径である３ＤＲ（即ち約６００ｍｍ〜１２００ｍｍ）で曲げ加工するケースで１００ｋＮ前後に及び、圧縮曲げ加工では更に大となる。
【０００３】
鋼管は、アームの回動端側にクランプ固定されて、回動アームによる進路規制を受けるが、その際、上記の鋼管への曲げモーメント適用の反作用としてクランプにモーメントが作用する。即ち、良好な曲げ加工を行うためには、上記モーメントによって固定状態が狂わないよう剛直にクランプを行う必要がある。
これは、回動アーム先端のクランプにライナーを設けて管端直線部を楕円形状に弾性変形させるものについても（例えば特許文献１参照）、同じである。
【０００４】
また、装置をコンパクトにするために、鋼管の後端よりも前方に配した中間クランプによって管体に推力を加える装置では、推力の反力としてクランプ部に大きい摩擦力が必要であることから、やはり、強い締め付け力の付加が望まれる。
このため、３０Ｎ／ｍｍ２以上の締め付け力で、クランプが行われる。この締め付け力は鋼材の降伏強度の３０％前後であるから、均等に作用している限り鋼管の降伏は生じない。
【０００５】
【特許文献１】特公昭５８−３８２５１号公報
【特許文献２】特開平８−３２３４２６号公報
【特許文献３】特開平８−３２３４２７号公報
【特許文献４】特開平６−２６９８６０号公報
【特許文献５】特開平９−５７３５７号公報
【特許文献６】特開２０００−９４０４３号公報
【特許文献７】特開２０００−１５３３１１号公報
【特許文献８】特開２０００−２６３１４４号公報
【特許文献９】特開２００２−１１３５２３号公報
【特許文献１０】特開２００３−１６４９１８号公報
【特許文献１１】特開２００５−１４４４６９号公報
【特許文献１２】特開２００６−３２６６６７号公報
【発明の開示】
【発明が解決しようとする課題】
【０００６】
ところが、モーメントの作用するクランプ部では偏当りが避けられず、偏当り部には局部的に上記締め付け力の数倍以上の圧下力が掛かることもある。このため、クランプを外した鋼管の偏当り部には圧痕の残ることがありうる。
すなわち、クランプの締め付け力を鋼材の降伏強度ぎりぎりまで高める指向には、圧痕発生による良品歩留ロス、あるいは圧痕発生を見込んだ切捨て代の導入による採寸歩留ロスが伴う。
【０００７】
しかしながら、ステンレス鋼管のような変形抵抗の高い材質のものが対象であったり、あるいは小Ｒ曲げ（小半径曲げ）や圧縮曲げであったりする、加工負荷の高いケースでは、クランプの締め付け力を更に高めたいことがある。
そこで、締め付け力を鋼材の降伏強度といった金属管の材料強度ぎりぎりまで高めても支障の生じないクランプ技術を備えた曲げ加工技術を提供することが課題となる。
【課題を解決するための手段】
【０００８】
本発明の金属管曲げ加工装置（請求項１）は、このような課題を解決するために創案されたものであり、曲げ加工される金属管の長手方向短区間を環状に誘導加熱するための誘導子と、該誘導子による加熱部を追随冷却する冷却機構と、前記金属管の先端側の進路を弧状に規制する回動アームと前記金属管を後端側から推進するプッシャーとを有して前記金属管を一端側から順次曲げ変形させていく曲げモーメント付加機構とを備えた金属管曲げ加工装置において、前記回動アームは、その回動端側における前記金属管の先端側との取合手段として、リング体が縦割り分割された形状の充填強化樹脂製のセグメント群がリング状に連なる隔離層を介して前記金属管を掴持する構造のクランプ機構を備えている、ことを特徴とする。
【０００９】
また、本発明の金属管曲げ加工装置（請求項２）は、上記の請求項１記載の金属管曲げ加工装置であって更に、前記プッシャーも、前記金属管の後端側との取合手段として、リング体が縦割り分割された形状の充填強化樹脂製のセグメント群がリング状に連なる隔離層を介して前記金属管を掴持する構造のクランプ機構を備えている、ことを特徴とする。
【００１０】
さらに、本発明の金属管曲げ加工装置（請求項３）は、上記の請求項１，請求項２記載の金属管曲げ加工装置であって更に、前記クランプ機構は、各種外径寸法の金属管に適合する各種内径の隔離層を形成できるように寸法諸元の調えられた複数系列のセグメント群を備えている、ことを特徴とする。
【００１１】
また、本発明の金属管曲げ加工装置（請求項４）は、上記の請求項１〜請求項３記載の金属管曲げ加工装置であって更に、前記セグメント群の前記縦割り分割に係る分割数は、各セグメントの重量が２０ｋｇ以下となる分割数に設定されている、ことを特徴とする。
【００１２】
また、本発明の金属管曲げ加工装置（請求項５）は、上記の請求項１〜請求項４記載の金属管曲げ加工装置であって更に、前記セグメント群は、その内径側周面が多点状と線列状と網目状とのうち何れか単一の形状による又は複数形状の混在による凹凸面となっている、ことを特徴とする。
【００１３】
また、本発明の金属管曲げ加工装置（請求項６）は、上記の請求項１〜請求項５記載の金属管曲げ加工装置であって更に、前記充填強化樹脂は、反応硬化性樹脂を基質とし、強化成分としてカーボンの短繊維とガラスの短繊維とセラミックスの短繊維とガラスフレークとのうち何れか一つ又は複数のものが１０〜３０vol%充填された樹脂である、ことを特徴とする。
【００１４】
また、本発明の金属管の曲げ加工方法（請求項７）は、上記の請求項１〜請求項６記載の金属管曲げ加工装置に金属管を供して行う曲げ加工方法であって更に、金属管を上記の金属管曲げ加工装置に供し、前記クランプ機構により前記金属管をその降伏強度の１０〜３０％の締め付け力で掴持して曲げ加工を施す、ことを特徴とする。
【発明の効果】
【００１５】
このような本発明の金属管曲げ加工装置（請求項１，請求項２）および曲げ加工方法（請求項７）にあっては、金属に匹敵する圧縮耐力を充填強化樹脂製セグメントに具備させることで強い締め付け力で掴持が行えるが、その際、セグメントの基質である樹脂材料の弾性率が金属管の典型的材料の鋼材の５〜１０％程度の小さい値であることから、締め付け力による弾性変形がセグメントに容易に起って、隔離層のセグメント群が管体に倣った接触状態となり、管体には集中的でない均等化された締め付け力が作用することとなる。ついては、締め付け力を管材の降伏強度等の材料強度ぎりぎりまで高めても金属管に圧痕が生じることはない。
【００１６】
また、本発明の金属管曲げ加工装置（請求項３）および曲げ加工方法（請求項７）にあっては、各種外径の金属管の曲げ加工が、セグメント群を適合寸法のものに取替えるだけで行える。充填強化樹脂の比重は鋼材の２０％程度であることから、セグメントの重量は軽く、着脱容易である。
【００１７】
さらに、本発明の金属管曲げ加工装置（請求項４）および曲げ加工方法（請求項７）にあっては、セグメント単重が２０ｋｇ以下となる最小セグメント数とすることで、着脱に関して安全性と作業能率が両立確保される。
【００１８】
また、本発明の金属管曲げ加工装置（請求項５）および曲げ加工方法（請求項７）にあっては、金属管に油膜が存在すると、締め付け荷重が膜切れ荷重に達していなければスリップが起る。リング状部材は前述のように荷重が集中しにくいので油膜起因のスリップが起りやすい。しかし、内径側が凹凸面になっていると、小面積しか有しない凸部が接触しはじめた段階では接触部に荷重が集中するから、この段階で油膜が切れる作用によって上記スリップが回避される。
【００１９】
また、本発明の金属管曲げ加工装置（請求項６）および曲げ加工方法（請求項７）にあっては、強化成分が短繊維あるいはフレークであれば、長繊維とちがって、注型製造が容易であるため、少数であっても、低コストで製作できる。
【発明を実施するための最良の形態】
【００２０】
本発明の金属管曲げ加工装置の一実施形態（第１形態）について、その構成を、図面を引用して説明する。図１は、（ａ）が金属管曲げ加工装置２０の平面図、（ｂ）がクランプ機構３０のＢ−Ｂ断面図すなわち金属管長手方向の鉛直断面図、（ｃ）がクランプ機構３０のＣ−Ｃ断面図すなわち金属管長手方向と直交する鉛直断面図である。
【００２１】
金属管曲げ加工装置２０は（図１（ａ）参照）、金属管１０を曲げ加工するために誘導子２１と冷却機構２２と回動アーム２３とガイドローラ２６とプッシャー２７とを具えている。これらは従来と同様のもので良いので、要点を説明すると、誘導子２１は、図示しない高周波電源から通電されるコイル等からなり、金属管１０の長手方向短区間を環状に誘導加熱するようになっている。また、冷却機構２２は、多数の噴霧孔が内向きに形成された環状チューブ等からなり、誘導子２１に隣接して設置され、図示しない給水設備から通水されて、金属管１０の誘導子２１による加熱部を追随冷却するようになっている。なお、多くの場合、誘導子２１は自身の水冷のために、金属チューブ製としてその中空部が冷却水路となる構造となっており、この誘導子２１に多数の噴射口が設けられて上記冷却機構２２を兼ねている。
【００２２】
さらに、回動アーム２３は、金属管１０の先端部１１をクランプして金属管先端部１１の進路を弧状に規制するものであり、ガイドローラ２６は、金属管１０の中間部を下から支えるとともに両脇の変位を規制することで金属管１０のうち未だ曲がっていない部分を金属管長手方向へ真っ直ぐ進ませるものであり、プッシャー２７は、金属管１０の後端部１２をクランプして金属管１０を後端側から推進するものである。誘導子２１にて局部加熱された金属管１０を一端側から順次曲げ変形させていく曲げモーメント付加機構は回動アーム２３とプッシャー２７とからなり、回動アーム２３のアーム回動端部２４には金属管先端部１１との取合手段として第１クランプ機構２５が装着されており、プッシャー２７のプッシャー作用部２８には金属管後端部１２との取合手段として第２クランプ機構２９が装着されている。
【００２３】
第１クランプ機構２５にも第２クランプ機構２９にも同一構造のクランプ機構３０が採用されている。クランプ機構３０は（図１（ｂ），（ｃ）参照）、金属管１０を掴持するために、開閉式の環状部材からなる掴持部材３１〜３４と、その内周面と金属管１０の外周面との間の隔離層に介在するリング状ライナー（３５）とを具えている。
掴持部材３１〜３４は、従来同様、何れも頑丈な金属等からなる固定掴持部材３１と可動掴持部材３２とヒンジ軸３３と締付けボルト３４とを具えたものであり、固定掴持部材３１はアーム回動端部２４やプッシャー作用部２８に固定されるが、可動掴持部材３２は、締付けボルト３４を緩めればヒンジ軸３３を中心にして揺動することで開閉を可能とし、締付けボルト３４を締めればリング状ライナー（３５）を介して金属管１０に締め付け力を及ぼすようになっている。
【００２４】
リング状ライナー（３５）は、リング体が縦割り分割された形状のセグメント３５を複数・多数たとえば図示の例では４個ほどリング状に連ねたセグメント群３５，３５,… からなり、環状の上記隔離層のほとんどを占めている。
セグメント３５は、キー３６にて固定掴持部材３１や可動掴持部材３２に取り付けられて、交換容易なものとなっている。また、従来と異なり、充填強化樹脂から注型や成型等で製造される。充填強化樹脂として好適なものは、反応硬化性樹脂を基質とし、強化成分としてカーボンの短繊維とガラスの短繊維とセラミックスの短繊維とガラスフレークとのうち何れか一つ又は複数のものが１０〜３０vol%充填された樹脂である。
【００２５】
このような充填強化樹脂の比重は概ね１．２〜２．０である。これに対し、金属管１０の典型的な材料である鋼材の比重は概ね７．８５である。そのため、充填強化樹脂の比重は金属管１０の比重の２０％程度しかないので、セグメント３５は軽いものとなる。
また、上記の反応硬化性樹脂としては、フェノール樹脂やエポキシ樹脂などが使い易く、そのような樹脂材料の弾性率は概ね８〜２０ｋＮ／ｍｍ２である。これに対し、金属管１０の典型的な材料である鋼材の弾性率は概ね２００ｋＮ／ｍｍ２である。そのため、セグメント３５の基質の弾性率は、金属管１０の弾性率の４〜１０％程度の小さい値にとどまる。
ただし、充填強化樹脂の圧縮耐力は、３００Ｎ／ｍｍ２前後であり、一般的な鋼材の圧縮耐力に匹敵するものとなっている。
【００２６】
この実施形態（第１形態）の金属管曲げ加工装置２０を用いて行う金属管の曲げ加工方法について、図面を引用して説明する。図１は、（ａ）が金属管１０を金属管曲げ加工装置２０にて曲げているところの平面図、（ｂ）及び（ｃ）は金属管１０をクランプ機構３０にてクランプしているところ鉛直断面図であり、（ｂ）が金属管長手方向に沿ったＢ−Ｂ断面図、（ｃ）が金属管長手方向と直交するＣ−Ｃ断面図である。
【００２７】
曲げ加工される金属管１０は、例えば、ＪＩＳ Ｇ ３４５４に規定された圧力配管用炭素鋼鋼管であり、真っ直ぐな状態で、金属管曲げ加工装置２０に供される。
金属管曲げ加工装置２０を初期状態にして金属管１０をセットする。すなわち、回動アーム２３を回動させてアーム回動端部２４を誘導子２１に近づけておくとともに、プッシャー２７も動作させてプッシャー作用部２８を後退させておき、第１クランプ機構２５も第２クランプ機構２９も開けておくことで、金属管曲げ加工装置２０を初期状態にする。それから、金属管１０を例えばクレーンで吊って、金属管先端部１１をガイドローラ２６に乗せ、金属管後端部１２を第２クランプ機構２９に掴持させる。
【００２８】
それから、金属管先端部１１が冷却機構２２と誘導子２１とを通りすぎて第１クランプ機構２５に達するまでプッシャー作用部２８を前進させて、金属管先端部１１を第１クランプ機構２５に掴持させる。第１，第２クランプ機構２５，２９による金属管１０の掴持は（図１（ｂ），（ｃ）参照）、締付けボルト３４を適切に締め込むことで、適度な締め付け力でなされる。その締め付け力は金属管１０の降伏強度の１０〜３０％程度が好ましく、その設定は、例えば、締め付け力を測定済みの適切なセグメント群３５，３５,… を第１，第２クランプ機構２５，２９に装着しておくことや、第１，第２クランプ機構２５，２９にセグメント群３５，３５,… を装着したときに例えばロードセル等の適宜な図示しない圧力測定具も付設しておくことで、容易かつ的確に行うことができる。
【００２９】
金属管１０のセット後、誘導子２１に高周波通電するとともに、冷却機構２２に通水しながら、プッシャー２７にて金属管１０を前進させる。そうすると、回動アーム２３の規制によって金属管１０に曲げモーメントが付加され、誘導子２１によって金属管１０の長手方向短区間が環状に誘導加熱されるので、その加熱部が曲げられる。この曲がった加熱部は、直ぐ隣の冷却機構２２の放水にて冷却される。そして、金属管１０の進行に伴い、金属管１０において曲げの生じる加熱部と曲げの定着する冷却部とが金属管先端部１１寄りから金属管後端部１２寄りへ順に移動する。
【００３０】
こうして、金属管１０が所期の曲率半径で曲げ加工される（図１（ａ）参照）。そして、そのとき、金属管１０に曲げモーメントが作用しているので、金属管端部１１，１２を強い締め付け力で掴持している第１，第２クランプ機構２５，２９においては偏当りが避けられないが、セグメント３５の基質の弾性率が金属管１０のそれの５〜１０％程度と小さいので、セグメント３５には弾性変形が容易に起って、隔離層に介在するセグメント群３５，３５,… が金属管１０に倣った接触状態となり、金属管１０には集中的でない均等化された締め付け力が作用することとなるため、金属管１０に圧痕が生じることはない。セグメント３５の圧縮耐力が金属のそれに匹敵しているので、締め付け力を上述した好適値の上限である金属管１０の降伏強度の３０％より遙かに強くしても、不都合はない。
【００３１】
本発明の金属管曲げ加工装置および曲げ加工方法の他の実施形態（第２形態）について、その構成を、図面を引用して説明する。図２は、金属管１０を掴持しているクランプ機構４０の構造を示し、（ａ）がＡＡ−ＡＡ断面図、（ｃ）がＢＢ−ＢＢ断面図である。また、図３は、管外径と適切なセグメント分割数との対応表である。
【００３２】
この金属管曲げ加工装置が上述した金属管曲げ加工装置２０と相違するのは、クランプ機構３０が一部改造されてクランプ機構４０になっている点であり、クランプ機構４０が上述したクランプ機構３０と相違するのは、セグメント群３５，３５,… に代えてセグメント群４１，４３,… が掴持部材３１，３２の内周面と金属管１０の外周面との間の隔離層に介在している点である。セグメント群３５，３５,… は縦割り分割にて４分割されていたのに対し（図１（ｃ）参照）、セグメント群４１，４３,… は、縦割り分割による４分割にとどまらず（図２（ｂ）参照）、横割り分割にて２分割され（図２（ａ）参照）、更に層割り分割にて２分割されて（図２（ｂ）参照）、計１６分割されている。
【００３３】
２層に分割されたセグメント群４１，４３,… は、掴持部材３１，３２寄りの外層セグメント４１と、金属管１０寄りの内層セグメント４３とからなる。外層セグメント４１は、セグメント３５同様、キー４２にて掴持部材３１，３２へ着脱容易に取り付けられ、内層セグメント４３も同様にして外層セグメント４１へ着脱容易に取り付けられる。
金属管１０は、ＪＩＳ Ｇ ３４５４に規定された圧力配管用炭素鋼鋼管などの場合、先ず呼び径を選定することで外径が決まり、更に耐圧等級（スケジュール値）も選定することによって肉厚や内径まで決まるものである。
【００３４】
このように管の厚さに拘わらず管の外径が統一されている規定の存在を有効に利用して少数の部材で十分な選定の自由度を確保することができるよう、クランプ機構４０にあっては、各種外径寸法の金属管１０に適合する各種内径の隔離層を形成できるように寸法諸元の調えられた複数系列のセグメント群４１，４３,… を備えている。例えば、２００Ａ用のセグメント群と４００Ａ用のセグメント群は内径が異なるが外径が等しいので掴持部材３１〜３４が共用でき、５００Ａ用のセグメント群と６００Ａ用のセグメント群も内径が異なるが外径が等しいので掴持部材３１〜３４が共用できるようになっている。
【００３５】
そのため、各種外径の金属管１０の曲げ加工が、多くの場合、セグメント群４１，４３,… を適合寸法のものに取替えるだけで行える。
また、充填強化樹脂の比重が小さいので、セグメント群４１，４３,… の重量は軽いが、クランプ機構４０にあっては、分割によって外層セグメント４１も内層セグメント４３も２０ｋｇ以下になっている。セグメント群４１，４３,… の縦割り分割などに係る分割数は、セグメント単重が２０ｋｇ以下となる最小セグメント数とすることで、着脱に関して安全性と作業能率が両立確保されるので、金属管１０の外径等に応じて適宜な整数が選定される（図３参照）。
【００３６】
本発明の金属管曲げ加工装置の他の実施形態（第３形態）について、その構成を、図面を引用して説明する。図４（ａ）〜（ｃ）は、何れも、セグメント３５，４３の内径側周面の凹凸面の表面図である。
【００３７】
図４（ａ）に示した凹凸面は、多点状の典型例であり、網状の凹部５１に点状凸部５２が散在している。
図４（ｂ）に示した凹凸面は、線列状の典型例であり、線列状凹部５３と線列状凸部５４とが交互に配置されている。
図４（ｃ）に示した凹凸面は、網目状の典型例であり、網目状凸部５６に点状凹部５５が散在している。
【００３８】
これらの凹凸面は型転写等で容易に形成されるが、他の製法でも良い。例えば、成型時にはセグメント３５，４３の内径側周面を平坦に形成しておき、その後の機械研削で表面を線列状凸部５３や網目状凸部５６にすることも可能である。
凸部５２，５３，５６は、好ましい径や幅が２ｍｍ〜１０ｍｍ程度であり、好ましい高さが１ｍｍ〜３ｍｍ程度である。凸部５２，５３，５６の断面形状は、油膜切りの観点からは、整った四角形のよりも、山形かこれ近い台形が、好ましい。
【実施例１】
【００３９】
上述した本発明の金属管曲げ加工装置を用いて本発明の金属管の曲げ加工方法を６態様ほど実施したので、それを２態様の比較例と共に説明する。図５は、その比較試験の条件と結果を示す表である。
【００４０】
３１８．５ｍｍ外径管体用の掴持部材３１，３２を備えたクランプ機構３０を用いて、外径が２１６．３ｍｍと２６７．４ｍｍの２種類の鋼管（ＪＩＳ Ｇ ３４５４／ＳＴＰＧスケジュール４０）を、外径寸法３１８．５ｍｍの半分の厚さのリング体セグメント群３５，３５,… のリング状連設層を介して各種締め付け力で掴持し、締め付け圧痕の発生状況を目視判定した。
【００４１】
試験条件と圧痕判定結果を表（図５参照）に示したが、この結果を見る通り、充填強化樹脂製のセグメント群連設層を以て構成される隔離層を介して鋼管を掴持した本発明例では高位の締め付け圧に亘って締め付け圧痕が生じていないのに対し、鋼管−鋼材接触態様で掴持を行った比較例では中位以上の締め付け圧にて圧痕が発生しており、本発明の優位性が確認された。
【００４２】
［その他］
上記の実施形態３ではセグメント３５，４３の内径側周面が多点状か線列状か網目状か単一の形状になっていたが（図４参照）、セグメント３５，４３の内径側周面の凹凸面形状はそれらの複数形状を混在させたものでも良い。
上記の実施例１では、セグメント３５をなす充填強化樹脂の強化成分としてカーボン短繊維だけを含ませた場合と、ガラスフレークだけを含ませた場合とを開示したが、ガラス短繊維やセラミックス短繊維を一つだけ含ませ場合、さらにはそれらの短繊維やガラスフレークのうちから任意の複数を混入させた場合も、同様の結果が得られる。
【産業上の利用可能性】
【００４３】
本発明の金属管曲げ加工装置および曲げ加工方法は、上述した鋼管の他、各種の金属管、例えばステンレス，アルミ系，チタン系，鋳鋼，鋳鉄などの素材からなる金属管にも適用することができる。
【図面の簡単な説明】
【００４４】
【図１】本発明の一実施形態（第１形態）について、金属管曲げ加工装置の構造および曲げ加工方法を示し、（ａ）が金属管曲げ加工装置にて金属管を曲げているところの平面図、（ｂ）が金属管をクランプしているところのＢ−Ｂ断面図、（ｃ）がそのＣ−Ｃ断面図である。
【図２】本発明の他の実施形態（第２形態）について、クランプ機構の構造を示し、（ａ）が金属管をクランプしているところのＡＡ−ＡＡ断面図、（ｃ）がそのＢＢ−ＢＢ断面図である。
【図３】管外径と適切なセグメント分割数との対応表である。
【図４】本発明の他の実施形態（第３形態）について、（ａ）〜（ｃ）何れもセグメントの内径側周面の凹凸面の表面図である。
【図５】本発明の実施例１について、比較試験の条件と結果を示す表である。
【符号の説明】
【００４５】
１０…金属管、１１…金属管先端部、１２…金属管後端部、
２０…金属管曲げ加工装置、
２１…誘導子、２２…冷却機構、２３…回動アーム、
２４…アーム回動端部、２５…第１クランプ機構、
２６…ガイドローラ、２７…プッシャー、
２８…プッシャー作用部、２９…第２クランプ機構、
３０…クランプ機構、
３１…固定掴持部材、３２…可動掴持部材、３３…ヒンジ軸、
３４…締付けボルト、３５…セグメント、３６…キー、
４０…クランプ機構、
４１…外層セグメント、４２…キー、４３…内層セグメント、
５１…凹部、５２…点状凸部、５３…凹部、
５４…線列状凸部、５５…凹部、５６…網目状凸部
【図１】
2008264840.tif 000003
【図２】
2008264840.tif 000004
【図３】
2008264840.tif 000005
【図４】
2008264840.tif 000006
【図５】
2008264840.tif 000007